【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
導電性支持体及び該導電性支持体上に形成された感光層を有し、かつ、該感光層の表面層が硬化性正孔輸送性化合物モノマーと反応性フッ素原子含有モノマーとを硬化させることによって形成された層である電子写真感光体であって、
該反応性フッ素原子含有モノマーが２つ以上の連鎖重合性官能基を含有することを特徴とする電子写真感光体。
【請求項２】
前記反応性フッ素原子含有モノマーの芳香族環の数をｎ（Ａｒ）とし、−Ｏ−、−ＣＨ２−、−ＣＦ２−、−Ｃ（ＣＦ３）２−及び−Ｃ（ＣＨ３）２−から選ばれる２価の結合基の数をｎ（Ｂｎｄ）とした場合、ｎ（Ａｒ）／ｎ（Ｂｎｄ）≦０．５である請求項１に記載の電子写真感光体。
【請求項３】
前記反応性フッ素原子含有モノマー１分子中の反応性基の数をｎ（Ｆｎｃ）｛但し、２≦ｎ（Ｆｎｃ）｝とし、フッ素原子の数をｎ（Ｆ）とした場合、２．５≦ｎ（Ｆ）／ｎ（Ｆｎｃ）≦８．５である請求項１又は２に記載の電子写真感光体。
【請求項４】
前記フッ素原子含有モノマーがパーフルオロアルキレン基を含有する請求項１〜３のいずれかに記載の電子写真感光体。
【請求項５】
前記硬化性正孔輸送性化合物モノマーがトリアリールアミン型構造を有し、かつ、３つのアリール部位のうち２つのアリール部位には反応性基が結合していない請求項１〜４のいずれかに記載の電子写真感光体。
【請求項６】
導電性支持体及び該導電性支持体上に形成された感光層を有し、かつ、該感光層の表面層が硬化性正孔輸送性化合物モノマーと反応性フッ素原子含有モノマーとを硬化させることによって形成された層である電子写真感光体であって、
該表面層が２．０μｍ以上あって、最表面より０．５μｍ地点から第２層界面の手前１．０μｍ地点までの間にかけてフッ素原子含有率（ａｔｏｍｉｃ％）が増加し、最表面より０．５μｍ地点のフッ素原子含有率をＦ１（ａｔｏｍｉｃ％）、第２層界面の手前１．０μｍ地点のフッ素原子含有率をＦ２（ａｔｏｍｉｃ％）としたときに、１．５≦Ｆ２／Ｆ１≦４．０を満たすことを特徴とする電子写真感光体。
【請求項７】
請求項１〜６のいずれかに記載の電子写真感光体と、該電子写真感光体を帯電させる帯電手段、該電子写真感光体上に形成された静電潜像をトナーで現像して該電子写真感光体上にトナー像を形成する現像手段及び該電子写真感光体上に形成されたトナー像を転写材上に転写した後の該電子写真感光体上に残るトナーを除去するクリーニング手段からなる群より選ばれる少なくとも１つの手段とを共に一体に支持し、電子写真装置本体に着脱自在であることを特徴とするプロセスカートリッジ。
【請求項８】
請求項１〜６のいずれかに記載の電子写真感光体、該電子写真感光体を帯電させる帯電手段、帯電した該電子写真感光体に対して露光を行って該電子写真感光体上に静電潜像を形成する露光手段、該電子写真感光体上に形成された静電潜像をトナーで現像して該電子写真感光体上にトナー像を形成する現像手段及び該電子写真感光体上に形成されたトナー像を転写材上に転写する転写手段を備えることを特徴とする電子写真装置。
【手続補正２】
【補正対象書類名】明細書
【補正対象項目名】００２０
【補正方法】変更
【補正の内容】
【００２０】
本発明に従って、導電性支持体及び該導電性支持体上に形成された感光層を有し、かつ、該感光層の表面層が硬化性正孔輸送性化合物モノマーと反応性フッ素原子含有モノマーとを硬化させることによって形成された層である電子写真感光体であって、
該反応性フッ素原子含有モノマーが２つ以上の連鎖重合性官能基を含有することを特徴とする電子写真感光体が提供される。
【手続補正３】
【補正対象書類名】明細書
【補正対象項目名】００２１
【補正方法】変更
【補正の内容】
【００２１】
また、本発明に従って、導電性支持体及び該導電性支持体上に形成された感光層を有し、かつ、該感光層の表面層が硬化性正孔輸送性化合物モノマーと反応性フッ素原子含有モノマーとを硬化させることによって形成された層である電子写真感光体であって、
該表面層が２．０μｍ以上あって、最表面より０．５μｍ地点から第２層界面の手前１．０μｍ地点までの間にかけてフッ素原子含有率（ａｔｏｍｉｃ％）が増加し、最表面より０．５μｍ地点のフッ素原子含有率をＦ１（ａｔｏｍｉｃ％）、第２層界面の手前１．０μｍ地点のフッ素原子含有率をＦ２（ａｔｏｍｉｃ％）としたときに、１．５≦Ｆ２／Ｆ１≦４．０を満たすことを特徴とする電子写真感光体が提供される。
【手続補正４】
【補正対象書類名】明細書
【補正対象項目名】００２３
【補正方法】変更
【補正の内容】
【００２３】
以上より、表面層が硬化性正孔輸送性化合物モノマー及び反応性フッ素原子含有モノマーとを硬化させて形成した電子写真感光体において、反応性フッ素原子含有モノマーが反応性官能基を２つ以上含有するフッ素原子含有化合物とする又は表面層のフッ素含有量を内部に向かって傾斜的に多く含有させることで、表面層の成膜性が特に優れ、画像流れ及びトナー融着を抑制できる。本発明の電子写真感光体は、優れた電子写真特性を示し、更には長期間に亘りその表面性が低下することのない高安定な電子写真感光体を提供できる。
【手続補正５】
【補正対象書類名】明細書
【補正対象項目名】００３１
【補正方法】変更
【補正の内容】
【００３１】
また、反応性フッ素原子含有モノマー１分子中の反応性基の数をｎ（Ｆｎｃ）、フッ素原子の数をｎ（Ｆ）とした場合、２．５≦ｎ（Ｆ）／ｎ（Ｆｎｃ）≦８．５であることを特徴とすることで、反応性フッ素原子含有モノマーの表面移行性の抑制と膜強度維持の両立を図れることを見出した。但し、２≦ｎ（Ｆｎｃ）である。
【手続補正６】
【補正対象書類名】明細書
【補正対象項目名】００６９
【補正方法】変更
【補正の内容】
【００６９】
上記一般式（９）のＡは正孔輸送性基を示し、正孔輸送性を示すものであればいずれのものでもよく、Ｐ１やＺとの結合部位を水素原子に置き換えた水素付加化合物（正孔輸送性化合物）として示せば、例えば、オキサゾール誘導体、オキサジアゾール誘導体、イミダゾール誘導体、トリフェニルアミン等のトリアリールアミン誘導体、９−（ｐ−ジエチルアミノスチリル）アントラセン、１，１−ビス−（４−ジベンジルアミノフェニル）プロパン、スチリルアントラセン、スチリルピラゾリン、フェニルヒドラゾン類、チアゾール誘導体、トリアゾール誘導体、フェナジン誘導体、アクリジン誘導体、ベンゾフラン誘導体、ベンズイミダゾール誘導体、チオフェン誘導体及びＮ−フェニルカルバゾール誘導体等が挙げられる。
【手続補正７】
【補正対象書類名】明細書
【補正対象項目名】００７０
【補正方法】変更
【補正の内容】
【００７０】
更に、上記正孔輸送性化合物の中でも、下記一般式（１０）、（１１）、（１２）、（１３）及び（１５）で示されるものが好ましい。その中でも、一般式（１０）、（１１）及び（１２）で示される化合物である場合が特に好ましい。
【手続補正８】
【補正対象書類名】明細書
【補正対象項目名】００８２
【補正方法】変更
【補正の内容】
【００８２】
上記一般式（１３）中、Ａｒ３、Ａｒ４及びＲ１４のうち少なくとも１つは、下記一般式（１４）で示される基を少なくとも１つ有する。
【手続補正９】
【補正対象書類名】明細書
【補正対象項目名】００８７
【補正方法】変更
【補正の内容】
【００８７】
上記一般式（１５）は、下記一般式（１６）で示される基を少なくとも１つ有する。
【手続補正１０】
【補正対象書類名】明細書
【補正対象項目名】００９１
【補正方法】変更
【補正の内容】
【００９１】
また、上記一般式（９）中のＺ及び上記一般式（１１）中のＱは、置換基を有してもよいアルキレン基、置換基を有してもよいアリーレン基、ＣＲ２１＝ＣＲ２２（Ｒ２１及びＲ２２はアルキル基、アリール基又は水素原子を示し、Ｒ２１及びＲ２２は同一でも異なってもよい）、Ｃ＝Ｏ、Ｓ＝Ｏ、ＳＯ２、酸素原子又は硫黄原子より１つあるいは任意に組み合わされた有機基を示す。その中でも下記一般式（１７）で示されるものが好ましく、下記一般式（１８）で示されるものが特に好ましい。
【手続補正１１】
【補正対象書類名】明細書
【補正対象項目名】００９６
【補正方法】変更
【補正の内容】
【００９６】
また、本発明における同一分子内に２つ以上の連鎖重合性官能基を有する正孔輸送性化合物は、酸化電位が１．２（Ｖ）以下であることが好ましく、特には０．４〜１．２（Ｖ）であることが好ましい。それは、酸化電位が１．２（Ｖ）を超えると電荷発生材料よりの電荷（正孔）の注入が起こり難く残留電位の上昇、感度悪化及び繰り返し使用時の電位変動が大きくなる等の問題が生じ易い。また０．４（Ｖ）未満では帯電能の低下等の問題の他に、化合物自体が容易に酸化されるために劣化し易く、それに起因した感度悪化、画像ボケ及び繰り返し使用時の電位変動が大きくなる等の問題が生じ易くなるためである。
【手続補正１２】
【補正対象書類名】明細書
【補正対象項目名】０２３０
【補正方法】変更
【補正の内容】
【０２３０】
次に、本発明の表面層を設ける場合について説明する。まず前記電荷発生層上に、先に述べた適当な正孔輸送材料とポリカーボネート、ポリアリレート、ポリスチレン、ポリオレフィン及びアクリル樹脂等の結着樹脂を適当な溶剤に分散／溶解した塗工液を用いて形成し乾燥させ、正孔輸送層を形成させる。その後、硬化性正孔輸送性化合物及び反応性フッ素原子含有モノマーを溶剤に分散／溶解した溶液を後述の公知の方法によって塗布後、重合硬化させて形成させる。但し、前述の電荷層については必ずしも必要ではなく、電荷発生層の上に硬化性正孔輸送性化合物及び反応性フッ素原子含有モノマーを溶剤に分散／溶解した溶液を後述の公知の方法によって塗布後、重合硬化させて形成させて、表面層を設けてもよい。
【手続補正１３】
【補正対象書類名】明細書
【補正対象項目名】０２３４
【補正方法】変更
【補正の内容】
【０２３４】
電子線照射をする場合、加速器としてはスキャニング型、エレクトロカーテン型、ブロードビーム型、パルス型及びラミナー型等いずれの形式も使用することができる。電子線を照射する場合に、本発明の電子写真感光体においては、電気特性及び耐久性能を発現させる上で照射条件が非常に重要である。本発明において、加速電圧は３００ｋＶ以下が好ましく、最適には１５０ｋＶ以下である。また線量は、好ましくは０．５Ｍｒａｄ〜１００Ｍｒａｄの範囲、より好ましくは１Ｍｒａｄ〜５０Ｍｒａｄの範囲である。加速電圧が３００ｋＶを超えると電子写真感光体特性に対する電子線照射のダメージが増加する傾向にある。また、線量が０．５Ｍｒａｄよりも少ない場合には硬化が不十分となり易く、線量が１００Ｍｒａｄより多い場合には電子写真感光体特性の劣化が起こり易いので注意が必要である。
【手続補正１４】
【補正対象書類名】明細書
【補正対象項目名】０２４７
【補正方法】変更
【補正の内容】
【０２４７】
次いで、化合物例Ｎｏ．６の正孔輸送性化合物（ＣＴＭ）７部及び、中心骨格がＦ−１、連鎖重合性官能基：ＸがＡＣで示されるフッ素原子含有モノマー３部をトルエン９部の溶媒中に溶解し、正孔輸送層用塗料を調製した。この塗料を前記電荷発生層上に浸漬塗布法によりコーティングし、４５℃で５分間放置した後に、窒素雰囲気中で加速電圧１５０ｋＶ、線量５Ｍｒａｄの条件で２秒間電子線を照射し、その後１２０℃で２０分間加熱して正孔輸送層を硬化することによって、膜厚が１５μｍの硬化型正孔輸送層を形成し、電子写真感光体を作製した。
【手続補正１５】
【補正対象書類名】明細書
【補正対象項目名】０２５９
【補正方法】変更
【補正の内容】
【０２５９】
次に、化合物例Ｎｏ．６の正孔輸送性化合物（ＣＴＭ）７部及び、Ｆ−１（Ｘ＝ＡＣ）で示されるフッ素原子含有モノマー３部を１−プロパノール（プロトン受容体パラメーター：δａ＝５．０）９部の溶媒中に溶解し、正孔輸送層用塗料を調製した。この塗料を前記正孔輸送層上に浸漬塗布法によりコーティングし、４５℃で５分間放置した後に、窒素雰囲気中で加速電圧１５０ｋＶ、線量５Ｍｒａｄの条件で２秒間電子線を照射し、その後１２０℃で２０分間加熱して正孔輸送層を硬化することによって、膜厚が６μｍの硬化型表面層を形成し、電子写真感光体を作製した。
【手続補正１６】
【補正対象書類名】明細書
【補正対象項目名】０２６２
【補正方法】変更
【補正の内容】
【０２６２】
次に、化合物例Ｎｏ．９の正孔輸送性化合物（ＣＴＭ）７部及び、化合物例Ｆ−２（Ｘ＝ＡＣ）で示されるフッ素原子含有モノマー３部をアセトン（プロトン受容体パラメーター：δａ＝２．５）９部の溶媒中に溶解し、正孔輸送層用塗料を調製した。この塗料を前記正孔輸送層上に浸漬塗布法によりコーティングし、４５℃で５分間放置した後に、窒素雰囲気中で加速電圧１５０ｋＶ、線量５Ｍｒａｄの条件で２秒間電子線を照射し、その後１２０℃で２０分間加熱して正孔輸送層を硬化することによって、膜厚が４μｍの硬化型表面層を形成し、電子写真感光体を作製した。
【手続補正１７】
【補正対象書類名】明細書
【補正対象項目名】０２６５
【補正方法】変更
【補正の内容】
【０２６５】
次に、化合物例Ｎｏ．１１の正孔輸送性化合物（ＣＴＭ）７部及び、化合物例Ｆ−３（Ｘ＝ＡＣ）で示されるフッ素原子含有モノマー３部をメタノール（プロトン受容体パラメーター：δａ＝７．５）９部の溶媒中に溶解し、正孔輸送層用塗料を調製した。この塗料を前記正孔輸送層上に浸漬塗布法によりコーティングし、４５℃で５分間放置した後に、窒素雰囲気中で加速電圧１５０ｋＶ、線量５Ｍｒａｄの条件で２秒間電子線を照射し、その後１２０℃で２０分間加熱して正孔輸送層を硬化することによって、膜厚が３μｍの硬化型表面層を形成し、電子写真感光体を作製した。